(57)【特許請求の範囲】
【請求項１】
絶縁樹脂フィルムＡの少なくとも一方の表面に接着剤を介さずに金属膜を積層した樹脂フィルム金属膜積層基板の前記金属膜の不要部分を化学エッチング処理により選択的に除去して導体配線が形成されたプリント配線基板であって、
前記導体配線を構成する金属膜が、前記絶縁樹脂フィルムＡの表面に積層された、ニッケル、又はニッケルを７０ｍａｓｓ％以上、クロムを１５ｍａｓｓ％未満含むニッケル−クロム合金からなる金属層Ｂと、
前記金属層Ｂの表面に積層された、ニッケルを含み、クロムを１５ｍａｓｓ％以上含有する合金からなり、膜厚が５ｎｍ〜３７ｎｍ、又は５ｎｍ以上且つ金属層Ｂとの合計が４０ｎｍ以下である金属層Ｃと、
前記金属層Ｃの表面に積層された、膜厚１０ｎｍ〜３５μｍの銅被膜層Ｄとからなり、
前記銅被膜層Ｄをエッチングする化学エッチング液のみを用いて、前記金属膜の不要部分を選択的に除去したことを特徴とするプリント配線基板。
【請求項２】
前記金属層Ｂ、金属層Ｃおよび銅被膜層Ｄを順に積層した前記金属膜からなる導体配線を、塩化第二鉄水溶液又は塩酸酸性塩化第二銅水溶液で化学エッチング処理した後の前記絶縁樹脂フィルムＡ上に残留する金属の残渣量が、前記絶縁樹脂フィルムＡの単位面積当たり、０．１３μｇ／ｃｍ２以下であることを特徴とする請求項１に記載のプリント配線基板。
【請求項３】
前記金属層Ｂが、バナジウムを１３ｍａｓｓ％以下、チタンを８ｍａｓｓ％以下、モリブデンを２０ｍａｓｓ％以下含み、残部ニッケル又はニッケルを７０ｍａｓｓ％以上、且つクロムを１５ｍａｓｓ％未満含むニッケル−クロム合金と１ｍａｓｓ％以下の不可避不純物とからなり、膜厚が３〜２０ｎｍであることを特徴とする請求項１又は２に記載のプリント配線基板。
【請求項４】
前記金属層Ｃが、クロムを１５ｍａｓｓ％以上、ニッケルを０．０１〜８５ｍａｓｓ％を含み、１ｍａｓｓ％以下の不可避不純物からなる合金、或いはクロムを１５ｍａｓｓ％以上、ニッケルを０．０１〜８５ｍａｓｓ％、モリブデンを０．０１〜４０ｍａｓｓ％含み、１ｍａｓｓ％以下の不可避不純物からなる合金であることを特徴とする請求項１から３のいずれかに記載のプリント配線基板。
【請求項５】
前記化学エッチング液が、マンガン及びシアン化合物を含まないことを特徴とする請求項１から３のいずれかに記載のプリント配線基板。
【請求項６】
前記化学エッチング液が、塩化第二鉄水溶液又は塩酸酸性塩化第二銅水溶液であることを特徴とする請求項１から３のいずれかに記載のプリント配線基板。
【請求項７】
前記絶縁樹脂フィルムＡが、ポリイミド系フィルム、ポリアミド系フィルム、ポリエステル系フィルム、ポリテトラフルオロエチレン系フィルム、ポリフェニレンサルファイド系フィルム、ポリエチレンナフタレート系フィルム、液晶ポリマー系フィルムから選ばれた少なくとも１種以上の樹脂フィルムであることを特徴とする請求項１又は２に記載のプリント配線基板。
【請求項８】
絶縁樹脂フィルムＡの少なくとも一方の表面に接着剤を介さずに金属膜が積層された樹脂フィルム金属膜積層基板の前記金属膜を化学エッチングにより前記金属膜の不要部分を選択的に除去して導体配線を形成したプリント配線基板の製造方法であって、
前記樹脂フィルム金属膜積層基板が、前記絶縁樹脂フィルムＡの表面にニッケル、又はニッケルを７０ｍａｓｓ％以上、クロムを１５ｍａｓｓ％未満含むニッケル−クロム合金からなる金属層Ｂを乾式めっき法により形成し、次いで、前記金属層Ｂの表面に１５ｍａｓｓ％以上のクロムとニッケルからなる合金、或いは１５ｍａｓｓ％以上のクロム、ニッケル及びモリブデンからなる合金で構成される、膜厚が５ｎｍ〜３７ｎｍ、又は５ｎｍ以上且つ金属層Ｂとの合計が４０ｎｍ以下である金属層Ｃを乾式めっき法により形成した後、前記金属層Ｃの表面に、膜厚１０ｎｍ〜３５μｍの銅被膜層Ｄを積層した金属膜を形成し、前記金属膜を一種類のエッチング液で選択的に除去して導体配線を形成することを特徴とするプリント配線基板の製造方法。
【請求項９】
前記化学エッチング液が、マンガン及びシアン化合物を含まないことを特徴とする請求項８に記載のプリント配線基板の製造方法。
【請求項１０】
前記化学エッチング液が、塩化第二鉄水溶液又は塩酸酸性塩化第二銅水溶液であることを特徴とする請求項８に記載のプリント配線基板の製造方法。
【請求項１１】
前記銅被膜層Ｄが、乾式めっき法で形成した銅層の表面に電気めっき法で銅層を形成することを特徴とする請求項８に記載のプリント配線基板の製造方法。
【請求項１２】
前記乾式めっき法が、真空蒸着法、スパッタリング法、またはイオンプレーティング法のいずれかであることを特徴とする請求項８又は１１に記載のプリント配線基板の製造方法。
【発明の詳細な説明】
【技術分野】
【０００１】
本発明はプリント配線基板およびその製造方法に関し、より具体的には、絶縁樹脂フィルムと銅被膜層の間に、乾式めっき法によりエッチング性の良い金属層と耐食性の高い金属層を順次に形成し、高い絶縁信頼性を有したプリント配線基板およびその製造方法に関するものである。
【背景技術】
【０００２】
フレキシブルなプリント配線基板は、絶縁樹脂フィルム上に接着剤を用いて導体層となる銅箔を貼り合わせた３層樹脂フィルム金属膜積層基板（例えば、特許文献１参照）と、絶縁樹脂フィルム上に接着剤を用いることなしに乾式めっき法または湿式めっき法により導体層となる銅被膜層を直接形成した２層樹脂フィルム金属膜積層基板とに大別される。
【０００３】
ところで、近年の電子機器の高密度化に伴い、狭ピッチ化した配線幅の配線基板が求められるようになり、上記３層樹脂フィルム金属膜積層基板の製造では、絶縁樹脂フィルム上に形成した銅被膜層を、所望の配線パターンに従い、エッチングすることにより導体配線部が形成されるが、その導体配線部の側面が過剰にエッチングされるという所謂サイドエッチングが生じ、その結果配線部の断面形状が裾広がりの台形になり易いという問題点が生じている。
【０００４】
このため、かかる問題を解決するために、従来の貼り合わせ銅箔（３層樹脂フィルム金属膜積層基板）に代えて、２層樹脂フィルム金属膜積層基板が現在主流になりつつある。
この２層樹脂フィルム金属膜積層基板は、絶縁樹脂フィルム上に均一な厚みの銅被覆層が形成されるが、その手段としては、通常電気めっき法が採用される。そして、電気めっきを行うために、電気めっきの形成前に絶縁樹脂フィルム上に薄い金属層を形成して表面全面に導電性を付与し、その上に電気めっきを行うのが一般的である（例えば、特許文献２参照）。尚、絶縁樹脂フィルム上に形成される薄い金属層は、真空蒸着法、イオンプレーティング法などの乾式めっき法を用いて形成される。
【０００５】
こうした中で、絶縁樹脂フィルムと銅被覆層との密着性は、その界面にＣｕＯやＣｕ２Ｏ等の脆弱層が形成されると非常に弱くなることから、プリント配線板に要求される銅被膜層との密着強度を維持するため、絶縁樹脂フィルムと銅被覆層との間に下地金属層として、ニッケル−クロム合金層を設けることが行われている（特許文献３参照）。以後、下地金属層と銅被膜層からなる積層体を金属膜とする。
【０００６】
２層樹脂フィルム金属膜積層基板の配線パターンは、サブトラクティブ法により形成される。このサブトラクティブ法とは、樹脂フィルム金属膜積層基板の金属膜の不要部分を化学エッチング処理により除去してプリント配線基板を製造する製造方法である。
この化学エッチング処理は、化学エッチング液により不要となる金属膜の侵食と、化学エッチング液の除去のための水洗により構成され、化学エッチング処理では、化学エッチング液や水をシャワーなどで噴射したり、化学エッチング液などに浸漬して行うことが一般的である。
【０００７】
銅被膜層のエッチングに対応した化学エッチング液には、例えば、塩化第二鉄（ＦｅＣｌ３・２Ｈ２Ｏ）水溶液や、塩酸酸性の塩化第二銅（ＣｕＣｌ２・２Ｈ２Ｏ）水溶液があり、これらを使用した化学エッチング処理が行われて導体配線が形成される。
これらの化学エッチング液を用いた化学エッチング法では、下地金属層として耐食性の観点からクロム含有量の高いニッケル−クロム合金が用いられると、化学エッチングが十分になされず、導体配線の縁や導体配線間に下地金属層が溶け残り、エッチング残渣である金属残渣を発生させ、充分なエッチング成果が得られない場合があった。
【０００８】
更に、絶縁信頼性の面での問題点として、絶縁信頼性の指標には恒温恒湿バイアス試験（以後、ＨＨＢＴ試験ということがある。  Ｈｉｇｈ  Ｔｅｍｐｅｒａｔｕｒｅ  Ｈｉｇｈ  Ｈｕｍｉｄｉｔｙ  Ｂｉａｓ  Ｔｅｓｔ）等が実施されている。上述のエッチング残渣が生じる基板や、クロム含有量が低い下地金属層を用いたフレキシブルプリント配線基板に、ＨＨＢＴ試験における絶縁信頼性が充分でないことが明らかとなっている。
【０００９】
即ち、クロム含有量の高い下地金属層を有する２層樹脂フィルム金属膜積層基板を上述の化学エッチング処理を行った際に、ニッケル−クロム合金等の下地金属層がエッチング不足で溶け残っている場合、ＨＨＢＴ試験を行うと、隣接する導体配線が配線間に溶け残り残留している下地金属層成分からなる金属残渣により短絡してしまう問題が生じる。
一方、クロム含有量の低い下地金属層を有する２層樹脂フィルム金属膜積層基板ではエッチング残渣の発生は無いが、下地金属層の耐食性が確保できないのでＨＨＢＴ試験における絶縁信頼性の確保ができない。従って、下地金属層にはエッチング性と耐食性の相反した特性が求められている。
【００１０】
そこで、絶縁信頼性を実現するための手段の一つとして、先に述べた導体配線間に残留するエッチング残渣を除去する必要があり、係る弊害を是正するものとして、例えば特許文献４には、銅被膜に対応した化学エッチング液である塩化第二鉄溶液又は塩酸酸性塩化第二銅溶液でエッチング処理後、塩酸を含む酸性エッチング液、過マンガン酸カリウム溶液等のアルカリ性エッチング液の１種又は２種以上を併用して処理することにより、配線間のエッチング残渣を溶解することが提案されている。
【００１１】
更には特許文献５には、配線間のエッチング残渣を塩酸と硫酸を含有する溶液で化学エッチングし、さらに過マンガン酸カリウムと水酸化カリウムと水酸化ナトリウムの混合液に浸漬処理することが提案されている。
【００１２】
更には特許文献６には、配線間のエッチング残渣を、塩酸を含む酸性化学エッチング液で溶解し、さらにフェリシアン化カリウム又は過マンガン酸塩を含むアルカリ性エッチング液により処理することが提案されている。フェリシアン化カリウム又は過マンガン酸塩を含むアルカリ性エッチング液を用いる場合、銅配線のサイドエッチングの少ない方法で配線間に溶け残ったニッケルクロム合金あるいはニッケルクロムモリブデン合金を除去することが可能である。
【特許文献１】特開平６−１３２６２８号公報
【特許文献２】特開平８−１３９４４８号公報
【特許文献３】特開平６−１２０６３０号公報
【特許文献４】特開２００５−２３３４０号公報
【特許文献５】特許第３８８８５８７号
【特許文献６】特開２００８−２８１５０号公報
【発明の開示】
【発明が解決しようとする課題】
【００１３】
しかしながら、最近のフレキシブルプリント配線基板は、配線パターンの更なる高密度化に伴う、配線の狭ピッチ化が進み、又、高機能化に伴い高電圧での使用が要求されるようになってきて、その結果、使用されるプリント配線基板の絶縁信頼性が重要になっており、高電圧に耐えるため下地金属層にはより高い耐食性が求められている。
そこで、耐食性の観点からニッケル−クロム合金のクロム含有量が高い下地層を設ける傾向が見られるが、結果的に化学エッチング処理で導体配線間に下地金属層の成分が溶け残るエッチング残渣の発生が高まる傾向となっている。
【００１４】
又、従来、２層樹脂フィルム金属膜積層基板をサブトラクティブ法を用いて導体配線パターンを形成する場合、塩化第二鉄水溶液又は塩酸酸性塩化第二銅水溶液の１種類の化学エッチング液でエッチング処理を行ってきたため、エッチング残渣の除去に新たにエッチング処理工程が増加することは、設備を新規に導入する必要があり設備コストや液管理コストが増大するという問題と工程増加による生産効率の低下を招いてしまう恐れがある。
【００１５】
本発明は、このような諸問題を解決するためになされたものであり、その目的とするところは乾式めっき法および電気めっき法を使用したフレキシブルプリント配線基板の製造における、絶縁樹脂フィルムの少なくとも片面上に下地金属層を形成し、この下地金属層に銅被膜層を形成するに際し、導体配線の形成時における高いエッチング性、具体的には塩化第二鉄水溶液又は塩酸酸性塩化第二銅水溶液でエッチングした際に導体配線間に残留する下地金属層成分のエッチング残渣が少なく、導体配線間に高電圧を印加した場合に高い絶縁信頼性及び耐食性を兼ね備えたプリント配線基板およびその製造方法を提供することにある。
【課題を解決するための手段】
【００１６】
このような状況に鑑み、本発明者が鋭意検討を重ねた結果、絶縁樹脂フィルムの片面または両面に、接着剤を介さずに、金属層Ｂ、金属層Ｃ、銅被膜層Ｄを積層させることで、絶縁信頼性の確保と、耐食性を兼ね備えたプリント配線基板を実現できることを見出したものである。
本発明の第１の発明は、絶縁樹脂フィルムＡの少なくとも一方の表面に接着剤を介さずに金属膜を積層した樹脂フィルム金属膜積層基板の前記金属膜の不要部分を化学エッチング処理により選択的に除去して導体配線が形成されたプリント配線基板であって、前記導体配線を構成する金属膜が、前記絶縁樹脂フィルムＡの表面に積層された、ニッケル、又はニッケルを７０ｍａｓｓ％以上、クロムを１５ｍａｓｓ％未満含むニッケル−クロム合金からなる金属層Ｂと、前記金属層Ｂの表面に積層された、ニッケルを含み、クロムを１５ｍａｓｓ％以上含有する合金からなり、膜厚が５ｎｍ〜３７ｎｍ、又は５ｎｍ以上且つ金属層Ｂとの合計が４０ｎｍ以下である金属層Ｃと、前記金属層Ｃの表面に積層された、膜厚１０ｎｍ〜３５μｍの銅被膜層Ｄとからなり、前記銅被膜層Ｄをエッチングする化学エッチング液のみを用いて、前記金属膜の不要部分を選択的に除去したことを特徴とするプリント配線基板である。
【００１７】
本発明の第２の発明は、前記金属層Ｂ、金属層Ｃおよび銅被膜層Ｄを順に積層した前記金属膜からなる導体配線を、塩化第二鉄水溶液又は塩酸酸性塩化第二銅水溶液で化学エッチング処理した後の前記絶縁樹脂フィルムＡ上に残留する金属の残渣量が、前記絶縁樹脂フィルムＡの単位面積当たり、０．１３μｇ／ｃｍ２以下であることを特徴とする第１の発明に記載のプリント配線基板である。
【００１８】
第３の発明は、前記金属層Ｂが、バナジウムを１３ｍａｓｓ％以下、チタンを８ｍａｓｓ％以下、モリブデンを２０ｍａｓｓ％以下含み、残部ニッケル又はニッケルを７０ｍａｓｓ％以上、且つクロムを１５ｍａｓｓ％未満含むニッケル−クロム合金と１ｍａｓｓ％以下の不可避不純物とからなり、膜厚が３〜２０ｎｍであることを特徴とする第１の発明又は第２の発明に記載のプリント配線基板である。
【００１９】
第４の発明は、前記金属層Ｃが、クロムを１５ｍａｓｓ％以上、ニッケルを０．０１〜８５ｍａｓｓ％を含み、１ｍａｓｓ％以下の不可避不純物からなる合金、或いはクロムを１５ｍａｓｓ％以上、ニッケルを０．０１〜８５ｍａｓｓ％、モリブデンを０．０１〜４０ｍａｓｓ％含み、１ｍａｓｓ％以下の不可避不純物からなる合金であることを特徴とする第１の発明から第３の発明のいずれかに記載のプリント配線基板である。
【００２０】
第５の発明は、前記化学エッチング液が、マンガン及びシアン化合物を含まないことを特徴とする第１の発明から第３の発明のいずれかに記載のプリント配線基板である。
【００２１】
第６の発明は、前記化学エッチング液が、塩化第二鉄水溶液又は塩酸酸性塩化第二銅水溶液であることを特徴とする第１の発明から第３の発明のいずれかに記載のプリント配線基板である。
【００２２】
第７の発明は、前記絶縁樹脂フィルムＡが、ポリイミド系フィルム、ポリアミド系フィルム、ポリエステル系フィルム、ポリテトラフルオロエチレン系フィルム、ポリフェニレンサルファイド系フィルム、ポリエチレンナフタレート系フィルム、液晶ポリマー系フィルムから選ばれた少なくとも１種以上の樹脂フィルムであることを特徴とする第１の発明又は第２の発明に記載のプリント配線基板である。
【００２３】
第８の発明は、絶縁樹脂フィルムＡの少なくとも一方の表面に接着剤を介さずに金属膜が積層された樹脂フィルム金属膜積層基板の前記金属膜を化学エッチングにより前記金属膜の不要部分を選択的に除去して導体配線を形成したプリント配線基板の製造方法であって、前記樹脂フィルム金属膜積層基板が、前記絶縁樹脂フィルムＡの表面にニッケル、又はニッケルを７０ｍａｓｓ％以上、クロムを１５ｍａｓｓ％未満含むニッケル−クロム合金からなる金属層Ｂを乾式めっき法により形成し、次いで、前記金属層Ｂの表面に１５ｍａｓｓ％以上のクロムとニッケルからなる合金、或いは１５ｍａｓｓ％以上のクロム、ニッケル及びモリブデンからなる合金で構成される、膜厚が５ｎｍ〜３７ｎｍ、又は５ｎｍ以上且つ金属層Ｂとの合計が４０ｎｍ以下である金属層Ｃを乾式めっき法により形成した後、前記金属層Ｃの表面に、膜厚１０ｎｍ〜３５μｍの銅被膜層Ｄを積層した金属膜を形成し、前記金属膜を一種類のエッチング液で選択的に除去して導体配線を形成することを特徴とするプリント配線基板の製造方法である。
【００２４】
第９の発明は、前記化学エッチング液が、マンガン及びシアン化合物を含まないことを特徴とする第８の発明に記載のプリント配線基板の製造方法である。
【００２５】
第１０の発明は、前記化学エッチング液が、塩化第二鉄水溶液又は塩酸酸性塩化第二銅水溶液であることを特徴とする第８の発明に記載のプリント配線基板の製造方法である。
【００２６】
第１１の発明は、前記銅被膜層Ｄが、乾式めっき法で形成した銅層の表面に電気めっき法で銅層を形成することを特徴とする第８の発明に記載のプリント配線基板の製造方法である。
【００２７】
第１２の発明は、前記乾式めっき法が、真空蒸着法、スパッタリング法、またはイオンプレーティング法のいずれかであることを特徴とする第８の発明又は第１１の発明に記載のプリント配線基板の製造方法である。
【発明の効果】
【００２８】
本発明のプリント配線基板は、絶縁樹脂フィルムＡと銅被膜層Ｄの間にクロムを１５ｍａｓｓ％以上含む金属層Ｃが配されることから優れた耐食性を備えるともに、絶縁樹脂フィルムＡと金属層Ｃ間に、クロム含有量が１５ｍａｓｓ％未満の合金からなる金属層Ｂが配されることで、金属膜を１種類の化学エッチング液で残渣無く除去することを可能とし、プリント配線基板の絶縁信頼性を大きく確保するもので、その工業的利用価値は極めて高いものである。
【発明を実施するための最良の形態】
【００２９】
本発明のプリント配線基板は、２層樹脂フィルム金属膜積層基板（以降、樹脂フィルム金属膜積層基板という。）にサブトラクティブ法又はセミアディティブ法による加工を施して製造される。
【００３０】
・  （１）樹脂フィルム金属膜積層基板
本発明のプリント配線基板に用いる樹脂フィルム金属膜積層体は、絶縁樹脂フィルムＡの少なくとも一方の面に、接着剤を介さずに金属層Ｂ、金属層Ｃ、銅被膜層Ｄの順に積層した金属膜が形成されている。
図１に本発明のプリント配線基板に用いる樹脂フィルム金属膜積層体の断面を示す。金属層Ｂ及び金属層Ｃは、２層樹脂フィルム金属膜積層基板の下地金属層に該当する。又、この樹脂フィルム金属膜積層体は、絶縁樹脂フィルムＡと各金属層が積層されてなり、接着剤層が存在しないことから、２層樹脂フィルム金属膜積層基板に該当する。
【００３１】
本発明の樹脂フィルム金属膜積層基板の各構成要素について詳細する。
（金属層Ｂ）
金属層Ｂは、絶縁樹脂フィルムＡの表面に接着剤を介さずに積層されるもので、ニッケル、又はニッケルを７０ｍａｓｓ％以上含み、クロムが１５ｍａｓｓ％未満含まれる合金からなる。この金属層Ｂのクロム含有量は、望ましくは１４．５ｍａｓｓ％以下であり、さらに望ましくは１４ｍａｓｓ％以下である。クロムの含有量が１５ｍａｓｓ％以上となると、塩化第二鉄水溶液または塩酸酸性塩化第二銅水溶液による化学エッチングで金属層Ｂを取り除くことができず絶縁信頼性を維持することができない。
【００３２】
又、金属層Ｂにはバナジウムを１３ｍａｓｓ％以下、チタンを８ｍａｓｓ％以下、モリブデンを２０ｍａｓｓ％以下含有することができる。
これらバナジウム、チタン、モリブデンの含有は、その選ばれた１種類の元素を金属層Ｂに加えても良いし、複数の元素を加えても良い。即ち、金属層Ｂは、ニッケルとバナジウム、チタン、モリブデン選ばれた１種類の元素からなる合金としても良く、ニッケルとバナジウム、チタン、モリブデンの中から選ばれた２種類以上の元素からなる合金でも良い。更には、ニッケル及びクロム、並びにバナジウム、チタン、モリブデンの中から選ばれた１種類の元素からなる合金でも良く、ニッケル、クロム、並びにバナジウム、チタン、モリブデンの中から選ばれた２種類以上の元素からなる合金であっても良い。
【００３３】
バナジウム、チタン、モリブデンの各元素は、金属層Ｂの耐食性を向上させ、バナジウムでは１３ｍａｓｓ％以下、チタンでは８ｍａｓｓ％以下、モリブデンでは２０ｍａｓｓ％以下の含有量であると、塩化第二鉄水溶液又は塩酸酸性塩化第二銅水溶液によるエッチング工程において、金属層Ｂの残渣を発生させない。尚、金属層Ｂの添加元素をチタンのみで構成した場合は塩化第二鉄水溶液または塩酸酸性塩化第二銅水溶液によるエッチング工程で金属層Ｂの残渣が生じてしまう。
このように、金属層Ｂには耐熱性や耐食性を向上する目的で遷移金属元素を目的特性に合わせて適宜添加することが可能である。尚、金属層Ｂには、これらの合金以外に、ターゲット作製時に取り込まれるなどして含まれる１ｍａｓｓ％以下の不可避不純物が存在していても良い。
【００３４】
金属層Ｂの形成方法は、公知の蒸着法、スパッタリング法、イオンプレーティング法を用いることができるが、特にスパッタリング法は、望ましい成分組成の合金を組成変動を起こさずに形成できるので望ましい。
【００３５】
金属層Ｂの膜厚が、３ｎｍより薄い場合は、導体配線加工時の塩化第二鉄水溶液或いは塩酸酸性塩化第二銅水溶液による化学エッチングおいて金属層Ｃが金属層Ｂとともに溶解せず導体配線間に溶け残ってしまう。この理由として金属層Ｂは完全な膜として形成されていないため局所的に絶縁樹脂フィルムＡ上に直接金属層Ｃが形成されていることや、金属層Ｃが金属層Ｂとともに溶解する現象が発生しづらくなっているためであると考えられるが、導体配線加工後の耐食性を考えると、金属層Ｂはできるだけ薄い方がよい。膜厚が２０ｎｍより大きくなると導体配線に電圧が印加される際に徐々に金属層Ｂの成分が溶出しショート不良の原因になりやすい。
尚、金属層Ｂの膜厚は、形成条件から推定されるもので、例えば、スパッタリング法を用いる場合、スパッタリングカソードへの投入電力や、スパッタリンング時間など形成条件により、その膜厚は直線的に変化することが知られており、条件から金属層Ｂの膜厚を求めることができる。
【００３６】
（金属層Ｃ）
金属層Ｃは、絶縁樹脂フィルムＡ上の金属層Ｂの表面に接着剤を介さずに形成されるものである。
金属層Ｃは、ニッケルとクロムを主成分とする合金であるが、そのクロム含有量が１５ｍａｓｓ％未満では、配線加工後の耐食性が十分に保たれず、金属層Ｃ或いは銅の溶出により絶縁信頼性が低下する。一方、クロム含有量が７０％を超えると、クロムが粒界に析出してくる可能性があり好ましくなく、更に金属層ＣをＣｒのみで構成すると、塩酸で溶解するため、耐酸性が低下するのでエッチング工程やめっき工程を経ると、絶縁信頼性の低下につながるため、１５から７０ｍａｓｓ%が望ましい。
【００３７】
更に金属層Ｃのニッケル含有量は、クロムの含有量を確保した上で０．０１〜８５ｍａｓｓ％が良い。
又、金属層Ｃには、モリブデンを０．０１〜４０ｍａｓｓ％まで含むこともできる。その場合、ニッケル、クロム及び不可避不純物の含有量と合わせて、１００ｍａｓｓ％に調整されているのは言うまでもない。
モリブデンも、耐食性を高める効果を有し、モリブデンの含有量が４０ｍａｓｓ％を超えると、耐熱ピール強度が極端に低下する傾向にあるため好ましくない。
【００３８】
金属層Ｃの膜厚は、５ｎｍ未満では、銅に対するバリア性が確保できず絶縁信頼性が低下する。又、金属層Ｂ及び金属層Ｃの合計の膜厚が４０ｎｍを超えると膜の応力が高くなり、ヘアークラックや反りが発生し密着強度が低下する可能性があり、金属層Ｂ及び金属層Ｃの合計膜厚を４０ｎｍ以下にすることが望ましい。
なお、金属層Ｃの膜厚は、形成条件から求められ、例えば、スパッタリング法を用いる場合には、スパッタリングカソードへの投入電力、スパッタリング時間などの条件により膜厚が、直線的に変化することが知られており、その条件から膜厚が求められる。
【００３９】
（銅被膜層Ｄ）
次に、銅被膜層Ｄは、比較的薄く銅被膜層を形成する場合には乾式めっき法を用いて形成する。一方、乾式めっき法で薄い銅被膜層を形成した後に、その薄い銅被膜層の上に湿式めっき法を用いてより厚みのある銅被膜層を積層して形成しても良い。
この銅被膜層の膜厚は１０ｎｍ〜３５μｍの厚みが望ましく、膜厚が、１０ｎｍ未満であると、配線部の電気導電性に問題が発生し易くなったり、強度上の問題が現れたりする可能性がある。一方、膜厚が３５μｍを超えて厚くなると、ヘヤークラックや反りなどを生じて密着強度が低下する場合があり好ましくない。
【００４０】
乾式めっき法で銅被膜層を形成した後、この銅被膜層の上に湿式めっき法でより厚みのある銅被膜層を積層して形成する場合には、乾式めっき法で膜厚１０ｎｍ〜１μｍ程度の銅被膜層を形成してから、湿式めっき法で所望の膜厚の銅被膜層又は導体配線となるまで積層すればよい。
【００４１】
（絶縁樹脂フィルム）
絶縁樹脂フィルムは、ポリイミド系フィルム、ポリアミド系フィルム、ポリエチレンテレフタレート（ＰＥＴ）やポリエチレンナフタレート（ＰＥＮ）等のポリエステル系フィルム、ポリテトラフルオロエチレン系フィルム、ポリフェニレンサルファイド系フィルム、ポリエチレンナフタレート系フィルム、もしくは液晶ポリマー系フィルムから選ばれた絶縁樹脂フィルムを耐熱性、誘電体特性、電気絶縁性やプリント配線基板の製造工程や次工程での耐薬品性等を考慮し用途に応じて適宜選択できる。
【００４２】
例えば、ポリイミド系フィルムでは、東レ・デュポン（株）製のカプトン（登録商標）、宇部興産（株）製のユーピレックス（登録商標）、鐘淵化学工業（株）製のアピカル（登録商標）、東洋紡（株）製のＸＥＮＯ（登録商標）などがある。また、芳香族ポリアミド系フィルムであるアラミド系フィルムでは、東レ（株）製のミクトロン（登録商標）、帝人アドバンストフィルム（株）製のアラミカ（登録商標）などがある。
なお、本発明のプリント配線基板は、絶縁樹脂フィルムＡの片面に導体配線が形成されたプリント配線基板の他、絶縁樹脂フィルムＡの両面に導体配線が形成されたプリント配線基板にも用いることができる。更に、本発明のプリント配線基板を複数積層し、多層プリント配線基板として用いることもできる。
【００４３】
（金属の残渣量）
次に、絶縁樹脂フィルムＡ上に残留する金属残渣量について説明する。
配線間に金属原子からなる層が残留すれば、ＨＨＢＴ試験では、経時的に配線間の短絡につながり絶縁信頼性を大きく低下させる原因となる。局所的に偏って残留する部分もあるが、絶縁樹脂フィルムの表面全面が金属原子1層で覆われた場合の金属残渣量は約０．１５μｇ／ｃｍ２に相当することが知られている。
【００４４】
そこで、ニッケル−クロム合金のクロム含有量と絶縁樹脂フィルム上の残渣量との関係を知るために、予め水分を乾燥除去した絶縁樹脂フィルム（ポリイミドフィルム）上にスパッタリングによりニッケル−クロム合金（金属層Ｂ又は金属層Ｃに相当）を形成し、続いてスパッタおよび電気めっきにより銅被膜層を形成した基板を塩化第二鉄溶液でエッチングし、その時のニッケル−クロム合金中のクロム濃度とポリイミドフィルム上に残留するニッケル−クロム合金層の成分の合計、即ちエッチング残渣量の合計との関係を求めた。その結果を図２に示す。
【００４５】
図２において、クロム含有量を１５ｍａｓｓ％とすると、絶縁樹脂フィルムへのエッチング残渣量の多い場合では、絶縁樹脂フィルムの１ｃｍ２あたり０．１５μｇ／ｃｍ２であり、この値は、前述したように絶縁樹脂フィルムの表面全面が1層からなる金属原子で覆われる量に相当するもので、実際には、局所的に偏って残留している部分もあるが、配線間に金属原子からなる層が残留すれば、ＨＨＢＴ試験において、経時的に配線間の短絡につながり絶縁信頼性を大きく低下させるものとなる。
【００４６】
特に、数１０μｍピッチの高精細な配線を形成するためには、不要部分の金属膜をエッチングして除去することが求められるが、絶縁樹脂フィルムの表面に耐食性の高いクロム含有量が１５ｍａｓｓ％以上の金属膜を形成した樹脂フィルム金属膜積層基板を、塩化第二鉄水溶液で化学エッチング処理し、プリント配線基板へと加工すると、不要な金属膜が除去されて絶縁樹脂フィルムＡの表面が目視上は露出しているが、配線間に金属の原子層が１層分以上残留することから、十分な絶縁信頼性が得られなくなる。
【００４７】
これに対して絶縁樹脂フィルムの表面上にクロム含有量が１５ｍａｓｓ％未満の金属層を設け、この金属層上にクロム含有量の多い金属層を設ける場合には、銅をエッチングする化学エッチング液である塩化第二鉄水溶液や塩酸酸性塩化第二銅水溶液のみを用いても、不要部分のクロム含有量の多い金属層を化学エッチング処理で除去できる。逆に絶縁樹脂フィルム上にクロム含有量が１５ｍａｓｓ％以上である金属層を設け、その金属層上にクロム含有量の少ない金属層を設けた場合では、塩化第二鉄水溶液や塩酸酸性塩化第二銅水溶液のみでは不要部分のクロム含有量が１５ｍａｓｓ％以上である金属層を除去することはできず、過マンガン酸カリウムやフェリシアン化カリウムなどのマンガン或いはシアンを含む化学エッチング液を用いないと除去が困難となる。
【００４８】
そのため、本発明のプリント配線基板では、金属層Ｂ、金属層Ｃおよび銅被膜層Ｄの積層からなる導体配線を塩化第二鉄水溶液でエッチングした後の絶縁樹脂フィルムＡに残留する金属残渣量は、絶縁樹脂フィルムＡの単位面積あたり０．１３μｇ／ｃｍ２以下、より望ましくは、０．１０μｇ／ｃｍ２以下とする。
又、金属層Ｂ、金属層Ｃ、銅被膜層Ｄが積層された導体配線を除去すると、絶縁樹脂フィルムＡの表面が露出すると共にエッチングによる金属残渣も絶縁樹脂フィルムＡの表面に現れる。この表面が露出した絶縁樹脂フィルムＡに残留する金属量を測定することで、エッチング後の金属残渣量が求められ、従って、絶縁信頼性が推定される。
【００４９】
絶縁樹脂フィルムＡに残留する金属残渣量は、次の手順により測定する。
プリント配線基板の導体配線を塩化第二鉄水溶液または塩酸酸性塩化第二銅水溶液で化学エッチング処理して不要部分を除去し、絶縁樹脂フィルムＡの表面を露出させ、必要に応じて洗浄ないし後処理を行う。次に、導体配線が除去されたプリント配線基板の表層部、即ち露出した絶縁樹脂フィルムＡの表層部に残留している金属成分を溶解して、残留金属成分の溶解液を得る。
【００５０】
この残留金属成分の溶解には酸を用いるが、金属成分の定量分析において検出スペクトルを妨害する成分を含むものは使用できない。例えば、Ｎｉ、Ｃｕ、Ｍｏ、Ｔａ、Ｔｉ、Ｖ、Ｃｒ、Ｆｅ、Ｃｏ等の残留金属を容易に溶解するためには塩酸が有効であるが、塩酸はＣｌの検出スペクトルが上記金属成分の微小な検出スペクトルを妨害する可能性があるため好ましくない。また、硝酸は上記検出スペクトルを妨害しないが、硝酸での溶解後に絶縁フィルム側に金属成分の溶け残りが発生しやすく、溶解液としては不適切である。
【００５１】
そこで、本発明では、エッチング後の絶縁樹脂フィルムの表層部に残留した金属成分の溶解には、硝酸７０〜９０％と過酸化水素１０〜３０％からなる溶液を使用して、マイクロウェーブ分解装置を用いて溶解処理する。この方法によって、定量分析時に検出スペクトルを妨害することがなく、しかも絶縁フィルム上に残留した全ての金属成分を完全に溶解することができる。
【００５２】
また、このマイクロウェーブ分解装置を用いることによって、ホットプレート等で間接加熱する場合と異なり、密閉容器内部の酸をマイクロ波で直接加熱するため、外部に逃げる熱が少なく、また外部からの汚染も少なくなる。従って、残留金属成分を短時間に少量の酸で分解することができるため、試料の分解及び測定時間が５〜６時間程度と極めて迅速な評価が可能となる。
【００５３】
このようにして得られた溶解液の金属成分を定量分析する。分析方法としては、特に限定されるものではないが、微量な金属成分を定量することが可能な誘導結合プラズマイオン源質量分析装置（以下ＩＣＰ-ＭＳと記す場合がある。）を用いることが好ましい。
【００５４】
（化学エッチング液）
本発明で用いる化学エッチング液は、銅被膜層をエッチングする化学エッチング液であり、塩化第二鉄水溶液又は塩酸酸性塩化第二銅水溶液のいずれかの化学エッチング液が望ましい。塩化第二鉄水溶液又は塩酸酸性塩化第二銅水溶液は、銅を酸化しエッチングすると共に、本発明の金属膜の積層構造において、金属層Ｂおよび金属層Ｃを除去するものである。
【００５５】
一般に、耐食性の観点から絶縁樹脂フィルムの表面にクロム含有量の高いニッケル−クロム合金の下地金属層（本発明における金属層Ｃ）を設けた樹脂フィルム金属膜積層体を、銅被膜層をエッチングする塩化第二鉄水溶液又は塩酸酸性塩化第二銅水溶液で化学エッチング処理をしてプリント配線基板を作製した場合、下地金属層の不要部分が完全にはエッチングで除去されずに残留して、エッチングによる金属残渣となることがある。
【００５６】
特に、下地金属層のクロム含有量が１５ｍａｓｓ％以上の場合では、顕著にエッチングによる金属残渣の発生が見られ、絶縁樹脂フィルム表面から０．１〜数ｎｍの厚みで下地金属層成分が残留することがあり、その除去には、その金属残渣を溶解するフェリシアン化カリウム水溶液又はアルカリ性過マンガン酸塩水溶液などによる溶解処理が必要とされている。又、下地金属層は、塩化第二鉄水溶液で不動態化することもあり、このような下地金属層の不動態はエッチングにおける金属残渣となり、絶縁信頼性低下の原因ともなってくる。
【００５７】
一方、本発明のプリント配線基板では、絶縁樹脂フィルムＡの表面に金属層Ｂ、金属層Ｃ、銅被膜層Ｄの順に設けた積層構造であり、クロムを１５ｍａｓｓ％以上含有する金属層Ｃを絶縁樹脂フィルムＡと銅被膜層Ｄの間に設けても、金属層Ｃと絶縁樹脂フィルムＡとの間には、銅被膜層Ｄをエッチングする化学エッチング液でエッチングされるクロムを１５ｍａｓｓ％未満含有する金属層Ｂが介されているために、銅被膜層Ｄに対応する化学エッチング液（例えば塩化第二鉄水溶液や塩酸酸性塩化第二銅水溶液）のみで化学エッチング処理しても金属層Ｃを含めた金属膜の不要部分が除去できる。
【００５８】
この絶縁樹脂フィルムＡの表面に設ける金属膜が、金属層Ｂ、金属層Ｃ、銅被膜層Ｄの順に設けた積層構造であることで、フェリシアン化カリウム水溶液やアルカリ性過マンガン酸塩水溶液で化学エッチング処理しなくても金属層Ｂ、金属層Ｃ、銅被膜層Ｄを除去できる理由は不明であるが、絶縁樹脂フィルムＡの表面に積層する順番を、金属層Ｃ、金属層Ｂ、銅被膜層Ｄのように変えた場合には、塩化第二鉄水溶液又は塩酸酸性塩化第二銅水溶液で化学エッチング処理をすると、金属層Ｃ成分の金属残渣が生じてしまう。
【００５９】
（２）プリント配線基板の製造方法
次に、本発明に係るプリント配線基板の製造方法について詳細する。
樹脂フィルム金属膜積層基板をサブトラクティブ法またはセミアディティブ法を用いた加工によりプリント配線基板を製造する。即ち、この樹脂フィルム金属膜積層基板表面の銅被膜層Ｄ、金属層Ｃ及び金属層Ｂからなる金属膜が、その不要部分を化学エッチングなどによる除去されて導体配線となるものである。
【００６０】
以下に、本発明のプリント配線基板をサブトラクティブ法で製造する場合について説明する。サブトラクティブ法とは、樹脂フィルム金属膜積層基板の金属膜の不要部分を化学エッチング処理することで除去してプリント配線基板を製造する製造方法である。
【００６１】
本発明のプリント配線基板は、樹脂フィルム金属膜積層基板の金属膜のうち導体配線として残したい箇所の表面にレジストを配する。即ち、レジストが配線パターンの形状となっている。その後、銅被膜層に対応する化学エッチング液による化学エッチング処理、水洗を経て、金属膜の不要部分を選択的に除去して導体配線を形成する。
この選択的な除去は、銅被膜層をエッチングする化学エッチング液のみの１種類の化学エッチング液で金属膜への化学エッチング処理が可能なので、新たにエッチング処理工程が増加することがなく、設備を新規に導入する必要がなく設備コストや液管理コストや工数の増加がない。
【００６２】
尚、レジストは、公知のレジストを用いれば良く、化学エッチング液に対する耐性を備え、配線を形成した後、除去できれば良い。レジストは、銅被膜層Ｄの表面にスクリーン印刷で形成したり、紫外線などの照射で硬化する感光性のレジストであれば所定形状に硬化するなどして配される。
【００６３】
本発明では、銅被膜層をエッチングする塩化第二鉄水溶液又は塩酸酸性塩化第二銅水溶液のいずれかの化学エッチング液のみの１種類で金属膜のエッチングを行い、不要部分の除去を行なう。塩化第二鉄水溶液又は塩酸酸性塩化第二銅水溶液は、銅を酸化しエッチングすると共に、本発明の金属膜の積層構造において、金属層Ｂ及び金属層Ｃをも除去する働きを持つものである。
【００６４】
このように化学エッチング液に、過マンガン酸カリウム水溶液などの過マンガン酸塩の水溶液や、フェリシアン化カリウムなどのシアン化合物を用いないので、エッチング工程後にマンガンの除去も不要であり、化学エッチング液にマンガンやシアン化合物が含まれないので、金めっき工程前のプリント配線基板にはマンガンやシアン化合物が含まれず、金めっきまで施されたプリント配線基板でもマンガンを含むことはない。
尚、マンガンやシアン化合物が含まれないとは不可避不純物としてのマンガンやシアン化合物は除外するものである。
【００６５】
又、本発明のプリント配線基板は、金属層Ｃのエッチングに対応した化学エッチング液で化学エッチング処理を行わない。金属層Ｃに対応した化学エッチング液のうち、アルカリ性過マンガン酸塩水溶液は、絶縁樹脂フィルムＡの表層を除去してしまうが、アルカリ性過マンガン酸塩水溶液を用いないため、金属層Ｃが除去されても、絶縁樹脂フィルムの表面は除去されない。即ち、金属層Ｂ、金属層Ｃおよび銅被膜層Ｄからなる導体配線を塩化第二鉄水溶液で除去し、露出された絶縁樹脂フィルムＡの表面の凹凸をオプティカルプロファイラーで測定すると、測定限界以下で平滑であることが分る。これは、露出された絶縁樹脂フィルムＡの表面は化学エッチング液で溶解されていないことを意味している。
【００６６】
導体配線を形成した後の導体配線表面に生成した酸化物膜の除去は、公知のマイクロエッチングを用いても良く、又、プリント配線基板の導体配線を形成した後に、銅被膜に対応する化学エッチング液以外の化学エッチング液を用いるのは、次工程以降により適宜選択して良い。
【００６７】
次に、本発明のプリント配線基板をセミアディティブ法で製造する場合について説明する。
セミアディティブ法とは、樹脂フィルム金属膜積層基板の金属膜の表面に、配線を形成したい箇所に金属膜を付着させて、配線としての膜厚を確保した後に、絶縁樹脂フィルムの表面の不要となる金属膜を除去してプリント配線基板を製造する方法である。
【００６８】
詳細すると、樹脂フィルム金属膜積層基板の金属膜の表面で配線の形成を望まない箇所にレジスト膜を形成し、露出した金属膜表面に銅配線を電気めっき等で形成し、銅配線の形成後に、レジストを除去して露出した前記金属膜を化学エッチング処理で除去して配線を形成して、プリント配線基板を製造するものである。
ここで用いるレジストは、銅のめっき液に耐えればよく公知のレジストを用いることができる。又、不要な金属膜の除去は、表面が銅被膜層であるので、銅に対応する化学エッチング液で除去しているサブトラクティブ法と同じ方法で行なわれる。
【００６９】
尚、これまでフレキシブルな絶縁樹脂フィルムを用いたフレキシブルなプリント配線基板について本発明を説明してきたが、エポキシ樹脂やフェノール樹脂、テフロン（登録商標）などの材料を用いたリジットなプリント配線基板においても本発明を実施可能であることは勿論である。
【００７０】
以下に実施例を用いて本発明を説明する。
絶縁樹脂フィルムＡに膜厚３８μｍのポリイミドフィルム（東レ・デユポン社製、製品名「カプトン１５０ＥＮ」）を用い、金属層Ｂ、金属層Ｃ、銅被膜層Ｄを順に積層して樹脂フィルム金属膜積層基板を作製した。得られた樹脂フィルム金属膜積層基板について初期ピール強度、耐熱ピール強度、エッチング性、エッチング後の金属残渣量、絶縁信頼性を評価した。各特性に供する試料は特に定めない限りは、以下の（ａ）、（ｂ）、（ｃ）に述べる試料を用いている。
【００７１】
（ａ）ピール強度測定
初期ピール強度は、ＩＰＣ−ＴＭ−６５０、ＮＵＭＢＥＲ２．４．９に準拠した測定方法で行った。その測定条件は、ピールの角度を９０°としている。試料は、リード幅は１ｍｍとし、樹脂フィルム金属膜積層基板の銅被膜層Ｄの表面に感光性レジスト（東京応化（株）製  ＰＭＥＲ  Ｐ−ＲＨ３０  ＰＭ）を塗布し巾１ｍｍのパターンを形成するよう露光し、濃度０．３ｍａｓｓ％の炭酸ナトリウム水溶液で現像し、塩化第二鉄溶液（比重４０°ボーメ、温度４３℃）に２分間浸漬後、水洗し、乾燥するサブトラクティブ法で形成した。レジストの剥離は濃度４ｍａｓｓ％の水酸化ナトリウム水溶液を用いた。
又、耐熱ピール強度は、初期ピール強度と同じ形状の試料を１５０℃で１６８時間保持後、取り出し、室温になるまで冷却した後、初期ピール強度と同じく、ピールの角度を９０°として、そのピール強度を測定した
初期ピール強度で、６００Ｎ／ｍ以上、耐熱試験後のピール強度（耐熱ピール強度）で４００Ｎ／ｍ以上あれば良好と判断した。
【００７２】
（ｂ）エッチング性及び金属残渣量
エッチング性の評価は、樹脂フィルム金属膜積層基板を３ｃｍ×３ｃｍに切り出し、化学エッチング液に２分間浸漬後、水洗し、乾燥した。絶縁樹脂フィルム上に金属層が溶け残っているかどうかを目視確認し、明らかに残っている場合は前記化学エッチング液のみでの配線加工は不可と判断した。一方、目視確認での判断が困難な場合および溶け残りが確認できない場合は、エッチング後の金属残渣量を測定するため、金属層を除去し表面が露出させられた絶縁樹脂フィルムＡをマイクロウェーブ分解装置にて硝酸５ｍｌと過酸化水素１ｍｌからなる溶液で溶解し、得られた溶液中の金属成分をＩＣＰ−ＭＳ（高周波誘導プラズマ発光分光／質量分析）で定量分析し、金属残渣量（金属層Ｂおよび金属層Ｃの合計量）を測定した。
【００７３】
（ｃ）絶縁信頼性
絶縁信頼性の評価は、ＪＰＣＡ-ＥＴ０４規格に準じた。
測定試料は、樹脂フィルム金属膜積層基板について図３に示す４０μｍピッチ（ライン幅２０μｍ、スペース幅２０μｍ）の櫛型配線をピール強度測定と同様にサブトラクティブ法で形成した。櫛型配線は櫛歯状導体の重ね代（１０）の長さが２０ｍｍ、櫛歯状導体の先端とショートバーの間隙（１１ａ、１１ｂ）が５ｍｍとした。配線間に電位差ＤＣ６０Ｖを印可し、温度８５℃、相対湿度８５％に１０００時間放置し絶縁抵抗値をマイグレーションテスター（ＩＭＶ社製、商品名：ＭＩＧ−８７）で測定した。抵抗値が１０６Ω以下になった時点をショート不良と判断し、１０００時間経過後も１０６Ω以上あれば合格と判断した。
【実施例１】
【００７４】
厚さ３８μｍのポリイミドフィルム（東レ・デュポン社製、製品名「カプトン１５０ＥＮ」）をスパッタリング装置に設置し、１×１０−１Ｐａまで真空排気した後、赤外線ヒーターを用いてポリイミドフィルムを加熱し、フィルム中の水分を除去した後、１×１０−４Ｐａまで真空排気した。続いて、Ａｒガスを導入し装置内の圧力を０．３Ｐａに保持し、ポリイミドフィルムの片面にスパッタリングにより膜厚１０ｎｍのＮｉ-７ｍａｓｓ％Ｃｒ層、膜厚１０ｎｍのＮｉ−１８ｍａｓｓ％Ｃｒ−１０ｍａｓｓ％Ｍｏ層、膜厚０．１μｍの銅被膜層を順次に形成した後、スパッタリング装置より取り出した。続いて銅被膜層に電気めっき法により銅層を膜厚８μｍ形成して絶縁樹脂フィルム金属膜積層体１を得た。
得られた樹脂フィルム金属膜積層基板１からピール強度測定試料および絶縁信頼性測定試料を作製し、各試験に供した。
【００７５】
初期ピール強度は、６５４Ｎ／ｍ、耐熱ピール強度は５７６Ｎ／ｍと良好であった。又、絶縁信頼性試験を３試料について試験したが、何れも１０００時間経過後においても１０６Ω以上の抵抗を保持し良好であった。
エッチング性の評価は、樹脂フィルム金属膜積層基板１を３ｃｍ×３ｃｍに切り出し、化学エッチング液として塩化第二鉄溶液（比重４０°ボーメ、温度４３℃）で２分間エッチングしたところ目視観察では絶縁樹脂フィルム上の金属層はすべて溶解していた。更に絶縁樹脂フィルム表層部にわずかに残留している金属成分をマイクロウェーブ分解装置を用いて硝酸５ｍｌと過酸化水素１ｍｌからなる溶液で溶解し、得られた溶液中の金属成分をＩＣＰ−ＭＳで定量分析したところ０．０３４μｇ／ｃｍ２と少なく良好であった。
その結果をまとめて表１に示す。
【実施例２】
【００７６】
金属層Ｂに膜厚３ｎｍのＮｉ−７ｍａｓｓ％Ｃｒとしたこと、金属層Ｃに膜厚１０ｎｍのＮｉ−２０ｍａｓｓ％Ｃｒを用い、金属膜を形成して得た樹脂フィルム金属膜積層基板２を用いること以外は実施例１と同様に試料を作製し各試験を行なった。結果を表１に示す。
【実施例３】
【００７７】
金属層Ｂを膜厚５ｎｍのＮｉとし、金属層Ｃに膜厚２０ｎｍのＮｉ−２０ｍａｓｓ％Ｃｒを用いた金属膜を形成して得られた樹脂フィルム金属膜積層基板３を用いること以外は実施例１と同様に試料を作製し各試験を行い、その結果を表１に示す。
【実施例４】
【００７８】
金属層Ｂを膜厚２０ｎｍのＮｉ−７ｍａｓｓ％Ｃｒとし、金属層Ｃに膜厚１０ｎｍのＮｉ−１８ｍａｓｓ％Ｃｒ−１０ｍａｓｓ％Ｍｏを用いた金属膜を形成して得られた樹脂フィルム金属膜積層基板４を用いること以外は実施例１と同様に試料を作製し各試験を行い、その結果を表１に示す。
【実施例５】
【００７９】
金属層Ｂを膜厚１５ｎｍのＮｉ−７ｍａｓｓ％Ｃｒとし、金属層Ｃに膜厚５ｎｍのＮｉ−１８ｍａｓｓ％Ｃｒ−１０ｍａｓｓ％Ｍｏを用いた金属膜を形成して得られた樹脂フィルム金属膜積層基板５を用いること以外は実施例１と同様に試料を作製し各試験を実施し、その結果を表１に示す。
【実施例６】
【００８０】
金属層Ｂを膜厚５ｎｍのＮｉ−１４ｍａｓｓ％Ｃｒとし、金属層Ｃに膜厚２０ｎｍのＮｉ−２０ｍａｓｓ％Ｃｒを用いて金属膜を形成して得られた樹脂フィルム金属膜積層基板６を用いること以外は実施例１と同様に試料を作製し各試験を実施し、その結果を表１に示す。
【実施例７】
【００８１】
金属層Ｂを膜厚１５ｎｍのＮｉ−７ｍａｓｓ％Ｃｒとし、金属層Ｃに膜厚２５ｎｍのＮｉ−４０ｍａｓｓ％Ｃｒを用いて金属膜を形成して得られた樹脂フィルム金属膜積層基板７を用いること以外は実施例１と同様に試料を作製し各試験を実施し、その結果を表１に示す。
【実施例８】
【００８２】
金属層Ｂを膜厚１０ｎｍのＮｉ−７ｍａｓｓ％Ｃｒとし、金属層Ｃに膜厚５ｎｍのＮｉ−７０ｍａｓｓ％Ｃｒを用いて金属膜を形成して得られた樹脂フィルム金属膜積層基板８を用いること以外は実施例１と同様に試料を作製し各試験を実施し、その結果を表１に示す。
【実施例９】
【００８３】
金属層Ｂを膜厚１０ｎｍのＮｉ−５．６ｍａｓｓ％Ｃｒ−２０ｍａｓｓ％Ｍｏとし、金属層Ｃに膜厚１０ｎｍのＮｉ−２０ｍａｓｓ％Ｃｒを用いて金属膜を形成して得られた樹脂フィルム金属膜積層基板９を用いること以外は実施例１と同様に試料を作製し各試験を実施し、その結果を表１に示す。
【実施例１０】
【００８４】
金属層Ｂを膜厚１０ｎｍのＮｉ−１３ｍａｓｓ％Ｖとし、金属層Ｃに膜厚１０ｎｍのＮｉ−２０ｍａｓｓ％Ｃｒを用いて金属膜を形成して得られた樹脂フィルム金属膜積層基板１０を用いること以外は実施例１と同様に試料を作製し各試験を実施し、その結果を表１に示す。
【実施例１１】
【００８５】
金属層Ｂを膜厚１０ｎｍのＮｉ−７．５ｍａｓｓ％Ｔｉとし、金属層Ｃに膜厚１０ｎｍのＮｉ−２０ｍａｓｓ％Ｃｒを用いて金属膜を形成して得られた樹脂フィルム金属膜積層基板１１を用いること以外は実施例１と同様に試料を作製し各試験を実施し、その結果を表１に示す。
【実施例１２】
【００８６】
樹脂フィルム金属膜積層基板１のエッチング性の評価を行う化学エッチング液を、塩酸酸性塩化第二銅水溶液（ＨＣｌ濃度：１ｍｏｌ／ｌ、ＣｕＣｌ２：比重１．３、ＯＲＰ：５８０ｍＶ、温度：４０℃）を用いた以外は実施例１と同様に試料を作製し各試験を実施し、その結果を表１に示す。
（比較例１）
【００８７】
金属層Ｂを膜厚１０ｎｍのＮｉ−１８ｍａｓｓ％Ｃｒ−１０ｍａｓｓ％Ｍｏとし、金属層Ｃに膜厚１０ｎｍのＮｉ−７ｍａｓｓ％Ｃｒを用いて形成して得られた樹脂フィルム金属膜積層基板１３を用いること以外は実施例１と同様に試料を作製し各試験を実施し、その結果を表１に示す。
（比較例２）
【００８８】
金属層Ｂを膜厚２０ｎｍのＮｉ−１８ｍａｓｓ％Ｃｒ−１０ｍａｓｓ％Ｍｏとし、金属層Ｃを設けずに銅被膜層Ｄを形成して得られた樹脂フィルム金属膜積層基板１４を用いること以外は実施例１と同様に試料を作製し各試験を実施し、その結果を表１に示す。
（比較例３）
【００８９】
金属層Ｂを膜厚２０ｎｍのＮｉ−２０ｍａｓｓ％Ｃｒとし、金属層Ｃを設けずに銅被膜層Ｄを形成して得られた樹脂フィルム金属膜積層基板１５を用いること以外は実施例１と同様に試料を作製し各試験を実施し、その結果を表１に示す。
（比較例４）
【００９０】
金属層Ｂを膜厚１０ｎｍのＮｉ−７ｍａｓｓ％Ｃｒとし、金属層Ｃを設けずに銅被膜層Ｄを形成して得られた樹脂フィルム金属膜積層基板１６を用いること以外は実施例１と同様に試料を作製し各試験を実施し、その結果を表１に示す。
（比較例５）
【００９１】
金属層Ｂを膜厚２ｎｍのＮｉ−７ｍａｓｓ％Ｃｒとし、金属層Ｃに膜厚１５ｎｍのＮｉ−２０ｍａｓｓ％Ｃｒを用いて金属膜を形成して得られた樹脂フィルム金属膜積層基板１７を用いること以外は実施例１と同様に試料を作製し各試験を実施し、その結果を表１に示す。
（比較例６）
【００９２】
金属層Ｂを膜厚１０ｎｍのＮｉ−７ｍａｓｓ％Ｃｒ合金とし、金属層Ｃに膜厚３ｎｍのＮｉ−１８ｍａｓｓ％Ｃｒ−１０ｍａｓｓ％Ｍｏを用いて金属膜を形成して得た樹脂フィルム金属膜積層基板１８を用いること以外は実施例１と同様に試料を作製し各試験を実施し、その結果を表１に示す。
【００９３】
（参考例）
金属層Ｂを膜厚５ｎｍのＮｉ−７ｍａｓｓ％Ｃｒ合金とし、金属層Ｃに膜厚１００ｎｍのＮｉ−２０ｍａｓｓ％Ｃｒを用いて金属膜を形成して得た樹脂フィルム金属膜積層基板１９を用いること以外は実施例１と同様に試料を作製しエッチング性の試験を実施し、その結果を表１に示す。
【００９４】
【表１】
0005517019.tif 000002
【００９５】
表１から明らかなように、実施例１から１２で作製した本発明例１から１２では、絶縁樹脂フィルムＡの表面にクロム含有量１５ｍａｓｓ％未満の金属層Ｂを、金属層Ｂの表面にクロム含有量１５ｍａｓｓ％以上の金属層Ｃを、金属層Ｃの表面に銅被膜層を積層したプリント配線基板で、良好なピール強度を持つ、エッチング後の金属残渣も少なく、高い絶縁信頼性を得られているのがわかる。
【００９６】
一方、比較例１は、金属層Ｂのクロム含有量が１５ｍａｓｓ％を超え、金属層Ｃのクロム含有量が１５ｍａｓｓ％未満である。金属層Ｂのクロム含有量が１５ｍａｓｓ％を超えるためエッチング後の金属残渣が目視で観察でき、絶縁信頼性が確保できていないことがわかる。
【００９７】
比較例２は、クロム含有量が１５ｍａｓｓ％を超える金属層Ｂのみの下地金属層であるため、比較例１と同様にエッチング後の金属残渣が目視で観察でき、絶縁信頼性が確保できないことがわかる。又比較例３は、比較例２と同様に金属層Ｂのみで下地金属層を形成したもので、エッチング性の目視観察では、ポリイミドフィルムの表面が露出しているのが観察されるが、金属残渣量を測定すると０．１５μｇ／ｃｍ２を超えており、絶縁信頼性が確保できないことがわかる。
【００９８】
比較例４は、金属層Ｂのクロム含有量が７ｍａｓｓ％で、エッチング性や金属残渣量は良好であるが、下地金属層を金属層Ｂのみで構成したため、絶縁信頼性が確保できないことがわかる。
【００９９】
比較例５は、金属層Ｂおよび金属層Ｃのクロム含有量は、本発明の請求範囲内であるが、金属層Ｂの膜厚が２ｎｍであるため、目視のエッチング性では満足できても金属残渣量が０．１５μｇ／ｃｍ２あり、絶縁信頼性を確保できず、比較例６は、金属層Ｂおよび金属層Ｃのクロム含有量は本発明の請求範囲内であるが、金属層Ｃの膜厚が３ｎｍであるため、絶縁信頼性を確保できていないことがわかる。
【０１００】
参考例では、金属層Ｂおよび金属層Ｃのクロム含有量は、本発明の請求範囲内であり、金属層Ｃの厚さのみが１００ｎｍと通常よりは大幅に厚いものであるが、目視のエッチング性は良好であり、金属残渣量も０．０３５μｇ／ｃｍ２と少なく良好であることがわかる。
【図面の簡単な説明】
【０１０１】
【図１】本発明のプリント配線基板に用いる樹脂フィルム金属膜積層体の断面図である。
【図２】ニッケル−クロム合金のクロム量とエッチング残渣量の関係を示す図である。
【図３】絶縁信頼性評価に用いた櫛歯状配線の概略図である。
【符号の説明】
【０１０２】
Ａ              絶縁樹脂フィルムＡ
Ｂ              金属層Ｂ
Ｃ              金属層Ｃ
Ｄ              銅被膜層Ｄ
１ａ、１ｂ      ショートバー
２ａ、２ｂ      櫛歯状導体
１０ａ、１０ｂ  櫛型配線
【図１】
0005517019.tif 000003
【図２】
0005517019.tif 000004
【図３】
0005517019.tif 000005